(57)【要約】【課題】繰り返し使用時にも安定して優れた電子写真特性を示し、長期間に亘りその表面性が低下することのない高耐久、高安定な電子写真感光体、並びにこの電子写真感光体を備えたプロセスカートリッジ及び電子写真装置を提供する。【解決手段】支持体上に感光層を有する電子写真感光体において、該電子写真感光体の表面層が特定の側鎖型シロキサン変性ポリカーボネート樹脂と、ポリアリレート樹脂とを含有することを特徴とする電子写真感光体。【選択図】なし【特許請求の範囲】
【請求項１】
支持体上に感光層を有する電子写真感光体において、該電子写真感光体の表面層が下記一般式（１１）
【化１】
2010039449.tif 000041
で表される構成単位と
下記一般式（１２）
【化２】
2010039449.tif 000042
〔式（１１）及び式（１２）中、Ｒ１〜Ｒ１５及びＲ２１〜Ｒ２４は、各々独立して水素、フッ素、塩素、臭素、ヨウ素、置換基を有してもよい炭素数１〜２０のアルキル基、置換基を有してもよい炭素数６〜１２のアリール基、置換基を有してもよい炭素数１〜５のアルコキシ基、及び置換基を有してもよい炭素数７〜１７のアラルキル基からなる群から選択され、
Ｒ２１〜Ｒ２４は、更に置換基を有してもよい炭素数２〜１２のアルケニル基からなる群から選択されてもよく、
Ｒ６は、置換基を有してもよい炭素数１〜２０のアルキレン基を示し、
ａは、０以上の整数を示し、
ｂは、１以上の整数を示し、
Ｘは、単結合、−Ｏ−、−Ｓ−、又は置換基を有してもよいアルキリデン基を示す。〕
で表される構成単位とを有するポリカーボネート樹脂と、
下記一般式（２１）〜（２７）
【化３】
2010039449.tif 000043
【化４】
2010039449.tif 000044
【化５】
2010039449.tif 000045
【化６】
2010039449.tif 000046
【化７】
2010039449.tif 000047
【化８】
2010039449.tif 000048
【化９】
2010039449.tif 000049
〔式（２４）〜（２６）中、Ｗは、酸素原子又は硫黄原子を示す。〕
で示される繰り返し単位の少なくとも一つを有するポリアリレート樹脂とを含有することを特徴とする電子写真感光体。
【請求項２】
前記ポリカーボネート樹脂は、重量平均分子量が３０００〜１２０００の範囲内であり、
前記表面層の形成に用いられる溶剤は、メチラールであることを特徴とする請求項１に記載の電子写真感光体。
【請求項３】
前記ポリカーボネート樹脂を構成する一般式（１１）と一般式（１２）で表される構成単位の比率は、質量比で（１１）：（１２）＝０．１：９９．９〜７０：３０の範囲内にあることを特徴とする請求項１又は２に記載の電子写真感光体。
【請求項４】
前記ポリカーボネート樹脂の含有量は、前記表面層のバインダー樹脂の全質量に対して１〜９０質量％であることを特徴とする請求項１乃至３のいずれか一項に記載の電子写真感光体。
【請求項５】
前記ポリアリレート樹脂の含有量は、前記表面層のバインダー樹脂の全質量に対して１０〜９９質量％であることを特徴とする請求項１乃至４のいずれか一項に記載の電子写真感光体。
【請求項６】
請求項１乃至５のいずれか一項に記載の電子写真感光体と、帯電手段、現像手段及びクリーニング手段からなる群より選ばれた少なくともひとつの手段とを一体に支持し、電子写真装置本体に着脱自在であることを特徴とするプロセスカートリッジ。
【請求項７】
請求項１乃至５のいずれか一項に記載の電子写真感光体、帯電手段、像露光手段、現像手段及び転写手段を有することを特徴とする電子写真装置。
【請求項８】
前記現像手段は、接触現像手段であることを特徴とする請求項７に記載の電子写真装置。
【発明の詳細な説明】
【技術分野】
【０００１】
本発明は、電子写真感光体、プロセスカートリッジ及び電子写真装置に関する。詳しくは特定のシロキサン変性ポリカーボネート樹脂と特定のポリアリレート樹脂を含有する表面層を有する電子写真感光体、並びにこの電子写真感光体を備えたプロセスカートリッジ及び電子写真装置に関する。
【背景技術】
【０００２】
従来、電子写真感光体には、セレン、硫化カドミウム、酸化亜鉛等の無機光導電物質が広く用いられていた。一方、有機光導電物質としては、ポリ−Ｎ−ビニルカルバゾールに代表される光導電性ポリマーや２、５−ビス（ｐ−ジエチルアミノフェニル）−１、３、４−オキサジアゾールのような低分子の有機光導電性物質が知られている。更には、このような有機光導電性物質と各種染料や顔料を組み合わせたもの等が知られている。
【０００３】
有機光導電性物質を用いた電子写真感光体は、成膜性が良く、塗工によって生産できるため極めて生産性が高く、安価な電子写真感光体を提供できる利点を有している。また、使用する染料や顔料等の選択により、感光波長域を自在にコントロールすることができる等の利点を有しており、これまで幅広い検討がなされてきた。特に最近では、有機光導電性染料や顔料を含有した電荷発生層と、光導電性ポリマーや低分子の電荷輸送材料を含有した電荷輸送層を積層した機能分離型感光体の開発されている。これにより、従来の有機電子写真感光体の欠点とされていた感度や、耐久性に著しい改善がなされてきており、これが電子写真感光体の主流となってきている。
【０００４】
一方、当然のことながら、電子写真感光体には、適用される電子写真プロセスに応じた感度、電気特性、光学特性等を備えていることが要求される。特に、繰り返し使用される感光体にあっては、その感光体表面には帯電、画像露光、トナー現像、被転写体への転写、残トナーのクリーニング性等の電気的、機械的外力が直接加えられるため、それらに対する耐久性が求められる。具体的には、摺擦による表面の摩耗や傷の発生に対する耐久性、帯電による表面劣化、例えば転写効率や滑り性の低下、更には感度劣化、帯電能の低下等、電気特性の劣化に対する耐久性が要求される。
【０００５】
特に、転写工程後の感光体上の残存トナーを除去するクリーニング工程は、鮮明な画像を得るために重要な工程である。このクリーニングの方法としては、第一にクリーニングブレードと称するゴム性の板形状部材を感光体に圧接して感光体とクリーニングブレードとの間の隙間をなくし、トナーのスリ抜けを防止して残存トナーをかきとる方法が挙げられる。第二に、ファーブラシのローラーを感光体に接するように回転させて残存トナーを拭き取る、若しくは叩き落す方法も用いられる。これらのクリーニング方法のうち、ゴムブレードの方がコスト、設計の容易さの点で有利であり、現在はクリーニングブレードを用いるクリーニングが主流を占めている。
【０００６】
しかしながら、優れたクリーニング性を示すクリーニングブレードには、感光体との摩擦力が大きいため、所謂クリーニングブレードのびびりやメクレが起こりやすいという欠点があった。ここで、クリーニングブレードのびびりは、感光体との摩擦抵抗が大きくなることによるブレードの振動のことであり、メクレは、感光体の移動方向にブレードが反転して反ってしまう現象である。これらクリーニングブレードの問題は、感光体の長寿命化のために感光体表面にポリアリレート樹脂等の耐磨耗性に優れるものを用いた場合に更に生じやすくなる。
【０００７】
また近年、半導電性、又は表面に誘電層を有する弾性ローラーを現像ローラーとして用いて感光体の表面に押し当てながら現像を行う、いわゆる接触一成分現像方法が多く用いられている。これは、感光体表面と現像電極が非常に近接しており現像のエッジ効果を低減できる為、高画質化や高精細化に有利だからである（特許文献１〜２）。
【０００８】
現像ローラーは、感光体へ強く圧接されると共に現像ローラーの表面から感光体により多くのトナーを現像させるために、現像ローラーの周速を感光体の周速より速く設定する必要がある。このため感光体と現像ローラー間の駆動トルクが高くなり、長期間使用による感光体表面の傷や摩耗、トナー融着を引き起こし、耐久性が劣化するという問題を有している。
【０００９】
これらの問題を解決する為に、感光体表面に添加物を含有させるなどで、表面の物性をコントロールする方法が試みられてきた。特に、シロキサン系化合物を感光体表面層に含有させ、感光体表面の滑り性や離形性を向上させることが知られている（特許文献３〜６）。
【００１０】
しかし、シロキサン系化合物を多量に添加すると電位特性が悪化することが知られている。これはシロキサンの分極構造が、感光層の中でキャリアの移動を阻害してしまう為と思われる。特に、ベンゼン環等の分極し易い構造とシロキサンが分子構造内で近い位置にあるとき、分子として大きく分極することが考えられる。その結果、感光体中に含有させることができるシロキサン化合物の量には制限があり、十分に感光体表面の物性を向上できない場合があった。
【００１１】
そのため、感光体の耐磨耗性とトナー融着などのクリーニング問題、更に耐久による電位特性の悪化の問題を全て満足させるには、未だ至っていない。
【特許文献１】特開平５−１８８７５６号公報
【特許文献２】特開平５−１８８７５２号公報
【特許文献３】特開２００７−１９９６８８号公報
【特許文献４】特開平５−０８８３９８号公報
【特許文献５】特開平１０−１８２８３２号公報
【特許文献６】特開平５−１５８２４９号公報
【発明の開示】
【発明が解決しようとする課題】
【００１２】
本発明は、上記の問題に鑑みてなされたものである。すなわち、繰り返し使用時にも安定して優れた電子写真特性を示し、長期間に亘りその表面性が低下することのない高耐久、高安定な電子写真感光体、並びにこの電子写真感光体を備えたプロセスカートリッジ及び電子写真装置を提供することを目的とする。
【課題を解決するための手段】
【００１３】
本発明による電子写真感光体は：
支持体上に感光層を有する電子写真感光体において、該電子写真感光体の表面層が下記一般式（１１）
【化１０】
2010039449.tif 000002
で表される構成単位と
下記一般式（１２）
【化１１】
2010039449.tif 000003
〔式（１１）及び式（１２）中、Ｒ１〜Ｒ１５及びＲ２１〜Ｒ２４は、各々独立して水素、フッ素、塩素、臭素、ヨウ素、置換基を有してもよい炭素数１〜２０のアルキル基、置換基を有してもよい炭素数６〜１２のアリール基、置換基を有してもよい炭素数１〜５のアルコキシ基、及び置換基を有してもよい炭素数７〜１７のアラルキル基からなる群から選択され、
Ｒ２１〜Ｒ２４は、更に置換基を有してもよい炭素数２〜１２のアルケニル基からなる群から選択されてもよく、
Ｒ６は、置換基を有してもよい炭素数１〜２０のアルキレン基を示し、
ａは、０以上の整数を示し、
ｂは、１以上の整数を示し、
Ｘは、単結合、−Ｏ−、−Ｓ−、又は置換基を有してもよいアルキリデン基を示す。〕
で表される構成単位とを有するポリカーボネート樹脂と、
下記一般式（２１）〜（２７）
【化１２】
2010039449.tif 000004
【化１３】
2010039449.tif 000005
【化１４】
2010039449.tif 000006
【化１５】
2010039449.tif 000007
【化１６】
2010039449.tif 000008
【化１７】
2010039449.tif 000009
【化１８】
2010039449.tif 000010
〔式（２４）〜（２６）中、Ｗは、酸素原子又は硫黄原子を示す。〕
で示される繰り返し単位の少なくとも一つを有するポリアリレート樹脂とを含有することを特徴とする。
【００１４】
本発明によるプロセスカートリッジは、上記の電子写真感光体と、帯電手段、現像手段及びクリーニング手段からなる群より選ばれた少なくともひとつの手段とを一体に支持し、電子写真装置本体に着脱自在であることを特徴とする。
【００１５】
本発明による電子写真装置は、上記の電子写真感光体、帯電手段、像露光手段、現像手段及び転写手段を有することを特徴とする。
【発明の効果】
【００１６】
本発明によれば、耐磨耗性に優れ、トナー融着等の画像欠陥が発生しにくく、更に電位特性が良好な電子写真感光体を提供できる。
【００１７】
特に、現像方式が接触一成分現像方法の高速化された電子写真装置において、定着温度が低いトナーを使用すると問題となり易い上記の点を、初期から多数枚印字の耐久使用において効果的に改善し続けることができる。
【発明を実施するための最良の形態】
【００１８】
以下に、本発明の実施の形態を詳細に説明する。
【００１９】
本発明による電子写真感光体は、支持体とこの支持体上に感光層とを有し、この電子写真感光体の表面層が所定の構成単位を有するポリカーボネート樹脂と、所定の繰り返し単位の少なくとも一つを有するポリアリレート樹脂とを含有することを特徴とする。
【００２０】
本発明による電子写真感光体において、上記のポリカーボネート樹脂は、下記一般式（１１）で表される構成単位と下記一般式（１２）で表される構成単位とを有する。なお、このポリカーボネート樹脂を、以下、「一般式（１１）及び（１２）に係るポリカーボネート樹脂」とも称する。
【００２１】
【化１９】
2010039449.tif 000011
【００２２】
【化２０】
2010039449.tif 000012
〔式（１１）及び式（１２）中、Ｒ１〜Ｒ１５及びＲ２１〜Ｒ２４は、各々独立して水素、フッ素、塩素、臭素、ヨウ素、置換基を有してもよい炭素数１〜２０のアルキル基、置換基を有してもよい炭素数６〜１２のアリール基、置換基を有してもよい炭素数１〜５のアルコキシ基、及び置換基を有してもよい炭素数７〜１７のアラルキル基からなる群から選択され、
Ｒ２１〜Ｒ２４は、更に置換基を有してもよい炭素数２〜１２のアルケニル基からなる群から選択してもよく、
Ｒ６は、置換基を有してもよい炭素数１〜２０のアルキレン基を示し、
ａは、０以上の整数を示し、
ｂは、１以上の整数を示し、
Ｘは、単結合、−Ｏ−、−Ｓ−、又は置換基を有してもよいアルキリデン基を示す。〕
【００２３】
また、本発明による電子写真感光体において、上記のポリアリレート樹脂は、下記一般式（２１）〜（２７）で示される繰り返し単位の少なくとも一つを有する。なお、このポリアリレート樹脂を、以下、「一般式（２１）〜（２７）に係るポリカーボネート樹脂」とも称する。
【００２４】
【化２１】
2010039449.tif 000013
【００２５】
【化２２】
2010039449.tif 000014
【００２６】
【化２３】
2010039449.tif 000015
【００２７】
【化２４】
2010039449.tif 000016
【００２８】
【化２５】
2010039449.tif 000017
【００２９】
【化２６】
2010039449.tif 000018
〔式（２４）〜（２６）中、Ｗは、酸素原子又は硫黄原子を示す。〕
【００３０】
【化２７】
2010039449.tif 000019
【００３１】
上記式（１１）及び（１２）において、Ｒ１〜Ｒ１５及びＲ２１〜Ｒ２４は、置換基を有してもよい炭素数１〜２０のアルキル基から選択されてもよい。このアルキル基としては、下記のものが挙げられる。
【００３２】
メチル基、エチル基、ｎ−プロピル基、ｉｓｏ−プロピル基、ｎ−ブチル基、ｉｓｏ−ブチル基、ｓｅｃ−ブチル基、ｔｅｒｔ−ブチル基、各種異性体ペンチル基、ヘプチル基、オクチル基、ノニル基、デシル基
【００３３】
なかでも、電子写真特性の点で、メチル基が好ましい。
【００３４】
上記式（１１）及び（１２）において、Ｒ１〜Ｒ１５及びＲ２１〜Ｒ２４として選択され得る置換基を有してもよい炭素数６〜１２のアリール基としては、フェニル基、ナフチル基、アンスリル基、ピレニル基、チオフェニル基、フリル基などが挙げられる。なかでも、電子写真特性の点で、フェニル基が好ましい。
【００３５】
上記式（１１）及び（１２）において、Ｒ１〜Ｒ１５及びＲ２１〜Ｒ２４として選択され得る置換基を有してもよい炭素数１〜５のアルコキシ基としては、メトキシ基、エトキシ基、プロポキシ基、ブトキシ基が挙げられる。なかでも、電子写真特性の点で、メトキシ基が好ましい。
【００３６】
上記式（１１）及び（１２）において、Ｒ１〜Ｒ１５及びＲ２１〜Ｒ２４として選択され得る置換基を有してもよい炭素数７〜１７のアラルキル基としては、ベンジル基、フェネチル基、ナフチルメチル基、フルフリル基、チエニル基などが挙げられる。なかでも、電子写真特性の点で、ベンジル基が好ましい。
【００３７】
上記式（１２）において、Ｒ２１〜Ｒ２４として選択され得る置換基を有してもよい炭素数２〜１２のアルケニル基としては、下記のものが挙げられる。
【００３８】
ビニル基、アリル基（２−プロペニル基）、１−プロペニル基、ｉｓｏ−プロペニル基、１−ブテニル基、２−ブテニル基、３−ブテニル基、スチリル基
【００３９】
なかでも、電子写真特性の点で、ビニル基が好ましい。
【００４０】
上記式（１１）において、Ｒ６として選択され得る置換基を有してもよい炭素数１〜２０のアルキレン基としては、下記のものが挙げられる。
【００４１】
メチレン基、メチレン−ｄ２基、ジフルオロメチレン基、エチレン基、エチレン−ｄ４基、パーフルオロエチレン基、プロピレン基、ｉｓｏ−プロピレン基、ブチレン基、２，２−ジメチルプロピレン基
【００４２】
なかでも、電子写真特性の点で、メチレン基が好ましい。
【００４３】
上記式（１１）において、Ｘとして選択され得る置換基を有してもよいアルキリデン基としては、エチリデン基、イソプロピリデン基、シクロペンチリデン基、シクロヘキシリデン基が挙げられる。なかでも、電子写真特性の点で、エチリデン基が好ましい。
【００４４】
上記のＲ１〜Ｒ１５及びＲ２１〜Ｒ２４として選択され得るアルキル基、アリール基、アルコキシ基、アラルキル基、アルケニル基及びアルキレン基、並びにＸとして選択され得るアルキリデン基に係る置換基としては、特に制約はない。例えば、メチル基、エチル基、プロピル基及びブチル基等のアルキル基、フェニル基及びナフチル基等のアリール基、フッ素原子、塩素原子及び臭素原子等のハロゲン原子等が挙げられる。
【００４５】
上記一般式（１１）の構造単位と上記一般式（１２）の構造単位とを有するポリカーボネート樹脂は、側鎖型にポリシロキサン部位を有する構造であって、側鎖型シロキサン変性ポリカーボネート樹脂（以下、「ＳｉＧＰｃ」と略称）と称される。
【００４６】
ＳｉＧＰｃの特徴として、側鎖にポリシロキサン部位を有することで、シロキサン部分の自由度が増加し、よりシロキサンの配向が促進され高い離形性を示すものと思われる。この時、シロキサン鎖が長い方が、離形性向上に有効に作用し、一般式（１１）中の平均繰り返し単位数ａ又はｂが１０以上の時、特に高い離形性を示す。
【００４７】
また、ＳｉＧＰｃの主鎖部位と側鎖のシロキサン鎖の間にＲ６で示されるアルキレン基を挟んでいる。これにより、極性基であるシロキサン鎖と分極しやすいフェニル基が離れ、電荷輸送の弊害になりにくくなっていると思われる。特に、Ｒ６は、シロキサン鎖とフェニル基の距離が十分に離れる観点で、炭素数６以上のアルキレン基であることがより好ましい。
【００４８】
上記一般式（２１）〜（２７）の繰り返し単位の少なくとも一つを有するポリアリレート樹脂は、上記に示される構造のものを用いると十分に本発明の効果が発揮される。
【００４９】
ＳｉＧＰｃの重量平均分子量は、３０００〜１２０００の範囲内であり、特に６０００〜１１０００の範囲内が好ましい。また、本発明による電子写真感光体において塗布により形成される表面層において、この塗布に用いられる溶剤は、メチラールであることが好ましい。
【００５０】
その理由として、重量平均分子量が上記の範囲外では十分な成膜性や膜強度、離形性を得られない場合がある。また、ＳｉＧＰｃは、表面層に添加され、シロキサン部位の表面自由エネルギーにより表面付近へ移行する。この効果は、ＳｉＧＰｃの重量平均分子量が小さいほど顕著になり、より強い離形性を示す。また、ＳｉＧＰｃを溶剤に溶解させ、塗布により表面層を形成させる工程において、溶剤にメチラールが含まれている方がより強い離形性を示す。これは、メチラールを加えることで側鎖型シロキサン変性ポリカーボネートの溶解性がコントロールでき、より表面への移行を促進することが可能である為と思われる。
【００５１】
ＳｉＧＰｃを構成する一般式（１１）及び一般式（１２）で表される構成単位の比率は、質量比で（１１）：（１２）＝０．１：９９．９〜７０：３０の範囲内であることが好ましい。また、（１１）：（１２）＝１：９９〜５０：５０の範囲内であることがより好ましい。ＳｉＧＰｃを構成するとき、側鎖にシロキサン鎖を有する一般式（１１）の構成単位の割合が少なすぎると表面改質の効果が劣る場合があり、多すぎると耐熱性が劣る場合がある。
【００５２】
ＳｉＧＰｃの含有量は、表面層のバインダー樹脂の全質量に対して１〜９０質量％の範囲内であることが好ましく、さらに５〜５０質量％の範囲内であることがより好ましい。上記の範囲外では、十分な離形性が得られない場合がある。
【００５３】
上記一般式（２１）〜（２７）の繰り返し単位を少なくとも一つ有するポリアリレート樹脂の含有量は、表面層のバインダー樹脂の全質量に対して１０〜９９質量％の範囲内であることが好ましく、さらには５０〜９５質量％の範囲内であることがより好ましい。上記の範囲外では、十分な耐磨耗性を得られない場合がある。
【００５４】
ＳｉＧＰｃは、下記一般式（１１’）で表されるビスフェノールと、下記一般式（１２’）で表されるビスフェノールと、炭酸エステル形成化合物とを反応させ合成することが可能である。
【００５５】
【化２８】
2010039449.tif 000020
【００５６】
〔式（１１’）中の、Ｒ１〜Ｒ１５は、各々独立して水素、フッ素、塩素、臭素、ヨウ素、置換基を有してもよい炭素数１〜２０のアルキル基、置換基を有してもよい炭素数６〜１２のアリール基、置換基を有してもよい炭素数１〜５のアルコキシ基、及び置換基を有してもよい炭素数７〜１７のアラルキル基からなる群から選択され、
Ｒ６は、置換基を有してもよい炭素数１〜２０のアルキレン基を示し、
ａは、０以上の整数を示し、
ｂは、１以上の整数を示し、
Ｘは、単結合、−Ｏ−、−Ｓ−、又は置換基を有してもよいアルキリデン基を示す。〕
【００５７】
【化２９】
2010039449.tif 000021
【００５８】
〔式（１２’）中、Ｒ２１〜Ｒ２４は、各々独立して水素、フッ素、塩素、臭素、ヨウ素、置換基を有してもよい炭素数１〜２０のアルキル基、置換基を有してもよい炭素数６〜１２のアリール基、置換基を有してもよい炭素数２〜１２のアルケニル基、置換基を有してもよい炭素数１〜５のアルコキシ基、及び置換基を有してもよい炭素数７〜１７のアラルキル基からなる群から選択され、
Ｘは、単結合、−Ｏ−、−Ｓ−、又は置換基を有してもよいアルキリデン基を示す。〕
【００５９】
式（１１’）で表されるビスフェノールの具体例としては、以下に示すビスフェノールが挙げられるが、これらに限定されるものではない。
【００６０】
【化３０】
2010039449.tif 000022
【００６１】
これらは、２種類以上併用して用いてもよい。上記構造式中の繰り返し単位数ｄ及びｅは、それぞれ１〜２００が好ましく、更には５〜１００の範囲が好ましい。ポリシロキサン部分の繰り返し単位数ｄ及びｅに係る繰り返し単位は、相互にランダム共重合及びブロック共重合のいずれの構造で結合してもよいが、ランダム共重合で結合しているものが好ましい。
【００６２】
一般式（１１’）で表されるビスフェノールにおいて、シロキサン構造単位の置換基（Ｒ７〜Ｒ１５）は、メチル基又はフェニル基が好ましい。また、一般式（１１’）の１分子当たりの繰り返し単位数ｄ及びｅの合計は、１〜５００の範囲が好ましく、更には１〜１００の範囲が好ましい。
【００６３】
式（１２’）で表されるビスフェノールの具体例としては、以下に示すビスフェノールが挙げられるが、これらに限定されるものではない。
【００６４】
【化３１】
2010039449.tif 000023
【００６５】
次に、本発明における電子写真感光体の構成について説明する。
【００６６】
本発明による電子写真感光体は、支持体上に感光層を有する。感光層は、電荷輸送材料と電荷発生材料とを同一の層に含有する単層型であっても、電荷輸送層と電荷発生層とに分離した積層型でもよいが、電子写真特性的には積層型が好ましい。
【００６７】
使用する支持体は、導電性を有するものであればよく、アルミニウムやステンレス等の金属、あるいは導電層を設けた金属、紙、プラスチック等が挙げられ、形状はシート状や円筒状等が挙げられる。
【００６８】
本発明による電子写真感光体は、電子写真感光体に照射されるＬＢＰ等の画像入力がレーザー光の場合、散乱による干渉縞防止、又は支持体の傷を被覆することを目的として、支持体上に導電層を有してもよい。この導電層は、カーボンブラックや金属粒子等の導電性粒子をバインダー樹脂に分散させて形成することができる。導電層の膜厚は、５〜４０μｍが好ましく、特には１０〜３０μｍが好ましい。なお、干渉縞の発生を防止するには、シリンダーの切削やアルマイト処理、乾式や湿式のブラスト等を行ってもよく、その場合は、導電層を設ける必要はない。
【００６９】
本発明による電子写真感光体において、支持体又は導電層の上に接着機能及びバリヤー機能を有する中間層を設けてもよい。中間層の材料としては、ポリアミド、ポリビニルアルコール、ポリエチレンオキシド、エチルセルロース、カゼイン、ポリウレタン及びポリエーテルウレタン等が挙げられる。これらは適当な溶剤に溶解して塗布される。中間層の膜厚は、０．０５〜５μｍが好ましく、特には０．３〜１μｍが好ましい。シリンダーに直接アルマイト処理したり、ゾルゲル法による導電成膜を付けている場合等は、中間層を使用しなくても構わない。
【００７０】
本発明において、感光層は、上記の導電層及び／又は中間層を有しない場合には、支持体上に、導電層を有する場合には、導電層上に、中間層を有する場合には、中間層上に積層される。また、感光層は、上記の通り、電荷発生材料と電荷輸送材料とを同一の層に含有する単層型感光層であってもよく、また、電荷発生材料を有する電荷発生層と、電荷輸送材料を有する電荷輸送層とに分離した積層型感光層であってもよい。
【００７１】
本発明に用いられる電荷発生材料としては、下記のものが挙げられる。
【００７２】
セレン−テルル、ピリリウム、チアピリリウム系染料
フタロシアニン、アントアントロン、ジベンズピレンキノン、トリスアゾ、シアニン、ジスアゾ、モノアゾ、インジゴ、キナクリドン及び非対称キノシアニン系の各顔料
【００７３】
本発明による電子写真感光体において、感光層が電荷発生層と電荷輸送層とに機能を分離した積層型感光層の場合、電荷発生層は、上記の電荷発生材料と、この材料の０．３〜４倍量のバインダー樹脂と溶剤とから形成される。これらの成分を共にホモジナイザー、超音波分散、ボールミル、振動ボールミル、サンドミル、アトライター、ロールミル及び液衝突型高速分散機等の方法で充分に分散し、この分散液を塗布、乾燥させて形成される。また、バインダー樹脂を電荷発生材料の分散後に投入したりバインダー樹脂を使用しないことも可能である。電荷発生層の膜厚は、５μｍ以下が好ましく、特には０．１〜２μｍが好ましい。
【００７４】
本発明に用いられる電荷輸送材料としては、トリアリールアミン系化合物、ヒドラゾン化合物、スチルベン化合物、ピラゾリン系化合物、オキサゾール系化合物、トリアリルメタン系化合物及びチアゾール系化合物等が挙げられる。
【００７５】
本発明による電子写真感光体において、電荷輸送層は、下記の通り、形成される。電荷輸送層が表面層である場合は、まず、主として、電荷輸送材料と、上記の一般式（１１）及び（１２）に係るポリカーボネート樹脂並びに一般式（２１）〜（２７）に係るポリアリレート樹脂を溶剤中に溶解する。このようにして得られた塗料を塗工乾燥して形成する。
【００７６】
電荷輸送層に更にバインダー樹脂を加える場合、例としては熱可塑性バインダー樹脂及び硬化性バインダー樹脂が挙げられ、具体的には、下記のものが挙げられる。
【００７７】
フェノキシ樹脂
ポリアクリルアミド樹脂
ポリビニルブチラール樹脂
ポリスルホン樹脂
ポリアミド樹脂
アクリル樹脂
アクリロニトリル樹脂
メタクリル樹脂
塩化ビニル樹脂
酢酸ビニル樹脂
フェノール樹脂
エポキシ樹脂
ポリエステル樹脂
アルキド樹脂
ポリカーボネート樹脂
ポリウレタン樹脂
スチレン−ブタジエンコポリマー、スチレン−アクリロニトリルコポリマー、スチレン−マレイン酸コポリマーのような、上記の樹脂の繰り返し単位のうち２つ以上を含む共重合体
ポリ−Ｎ−ビニルカルバゾール、ポリビニルアントラセン及びポリビニルピレンのような有機光導電性ポリマー
【００７８】
電荷輸送層の膜厚は、好ましくは５〜５０μｍ、より好ましくは１０〜３０μｍである。電荷輸送材料とバインダー樹脂との質量比は５：１〜１：５が好ましく、より好ましくは３：１〜１：３程度である。なお、塗布する方法としては、浸漬塗布、スプレー塗布、スピナー塗布、ブレード塗布及びロール塗布法等が挙げられる。
【００７９】
本発明による電子写真感光体において、感光層が単層型の場合は、上述のような電荷発生材料や電荷輸送材料を上述のようなバインダー樹脂に分散し及び溶解した溶液を塗布し、乾燥することによって形成することができる。膜厚は５μｍ以上４０μｍ以下であることが好ましく、特には１５μｍ以上３０μｍ以下であることが好ましい。
【００８０】
本発明による電子写真感光体において、各層を構成する色素、顔料、有機電荷輸送材料などの各成分の機能の劣化を保護することを目的として、必要に応じて保護層を設けてもよい。本発明で用いることができる保護層は、上記一般式（１１）及び（１２）に係るポリカーボネート樹脂と上記一般式（２１）〜（２７）に係るポリアリレート樹脂とを含有する溶液を感光層の上に塗布、乾燥することにより形成する。更に、上記のバインダー樹脂を含有してもよい。なかでも、このバインダー樹脂としては、下記のものが好ましい。
【００８１】
ポリエステル樹脂
ポリカーボネート樹脂
アクリル樹脂
メタクリル樹脂
ポリアミド樹脂
ポリイミド樹脂
ポリウレタン樹脂
スチレン−ブタジエンコポリマー
スチレン−アクリロニトリルコポリマー
スチレン−アクリル酸コポリマー
【００８２】
また、バインダー樹脂として、縮合系モノマーや不飽和基をもつラジカル重合系モノマーを用いた場合は、塗布後、熱や紫外線等のエネルギー光を当てて硬化、形成してもよい。また、必要に応じて、金属や導電性金属酸化物等の導電性粒子や電荷輸送材料を更に含有させてもよい。
【００８３】
保護層の膜厚は、０．０５〜２０μｍであることが好ましい。
【００８４】
次に、本発明による電子写真装置について、図１を参照しながら説明する。
【００８５】
本発明による電子写真装置は、複写機及びプリンター等として用い得るものであって、図１に示す通り、現像手段６０にはトナー６１が収容されている。トナーは、磁性トナー又は非磁性トナーである。
【００８６】
前露光７１を照射直後にバイアス印加手段６２ａにより直流バイアスが印加されている帯電手段（帯電ローラー）６２で電子写真感光体６３の表面を帯電させる。その後、露光光（例えば、レーザー光及びハロゲンランプの光等）６４により静電潜像を電子写真感光体６３に形成する。トナー塗布ブレード（例えば、弾性ブレード及び金属ブレード等）７２及び１０３〜１０９Ω・ｃｍの中抵抗の弾性層又は誘電層を表面に有する現像ローラー６５を具備している現像手段６０に収容されているトナー６１で、静電潜像を現像する。現像は、正規現像方式又は反転現像方式を使用する。現像部において、現像ローラー６５に電源６６により直流バイアス又は交互バイアスが必要により印加される。転写材Ｐが搬送されて、転写部に来ると、電源６８により電圧が印加されている転写手段（例えば、転写ローラー及び転写ベルト等）６７により転写材Ｐの背面（電子写真感光体６３側とは反対の側）から押圧しながら帯電する。これにより、電子写真感光体６３表面上のトナー像を転写材Ｐ上へ静電的に転写する。場合により、電子写真感光体６３上のトナー像を、図示していない中間転写体（例えば、中間転写ドラム及び中間転写ベルト等）へ転写し、中間転写体から転写材Ｐへトナー像を転写してもよい。
【００８７】
電子写真感光体６３から分離された転写材Ｐ上のトナー像は、加熱加圧手段（例えば、加熱加圧ローラー定着手段等）６９により転写材Ｐに定着される。転写工程後の電子写真感光体６３に残留するトナーは、必要によりクリーニング手段（例えば、クリーニングブレード、クリーニングローラー及びクリーニングブラシ等）７０により電子写真感光体６３の表面から除去される。クリーニング後の電子写真感光体６３は、前露光７１を照射後、再度、帯電手段（帯電ローラー）６２により帯電工程から始まる工程が繰り返される。
【００８８】
更に、図２は、電子写真装置本体から取り出したプロセスカートリッジの一具体例の概略的断面図を示す。本発明によるプロセスカートリッジは、現像器などの現像手段と電子写真感光体などの静電潜像保持体とを少なくとも一体的にカートリッジ化されており、電子写真装置本体（例えば、複写機及びレーザービームプリンタ等）に着脱自在なように形成されている。図２に示すプロセスカートリッジにおいて、現像器１５は、現像ローラー（弾性ローラー）１９を有し、現像ローラー（弾性ローラー）は、感光ドラム１０とニップ部を形成するように押圧されて設置されている。現像ローラー（弾性ローラー）１９には、塗布ブレード８及び塗布ローラー１２が圧接して設けられている。このように、現像器と静電潜像保持体とが接触しながら現像される方式は、いわゆる、接触現像による現像方式と称されるものである。更に、帯電ローラー１１及びクリーニングブレード１３は、感光ドラム１０に圧接するように、設けられている。
【実施例】
【００８９】
以下に、具体的な実施例を挙げて本発明をさらに詳細に説明する。ただし、本発明はこれらに限定されるものではない。なお、実施例中の「部」は、「質量部」を、「Ｍｗ」は、「ポリスチレン換算重量平均分子量」を、それぞれ意味する。
【００９０】
まず、本発明における上記一般式（１１）及び（１２）に係るポリカーボネート樹脂の合成方法を示す。
【００９１】
（合成例１）
５００ｍＬセパラフラスコに、下記の成分を入れ、８０℃に昇温した。
【００９２】
１，１−ビス（４−ヒドロキシ−３−メチルフェニル）−１０−ウンデセン
３６．６ｇ
（０．１ｍｏｌ）
（以下「ＢＵＤ１」と略称；株式会社エーピーアイコーポレーション製）
トルエン                                                        １５０ｇ
白金量１％の白金ビニルシロキサン錯体のトルエン溶液            ０．１０ｇ
【００９３】
そこに、下記構造式（Ａ）で表される片末端ハイドロジェンジメチルシロキサン２３４ｇ（約０．１ｍｏｌ）を滴下し、滴下終了後１１０℃で３時間反応を行った。反応終了後、トルエンを減圧留去し、目的物（下記構造式（Ｂ）で表される化合物；以下「Ｓ１」と略称）を得た。目的物の水酸基価は４２ＫＯＨｍｇ／ｇ（２５℃）でペースト状物であった。
【００９４】
【化３２】
2010039449.tif 000024
【００９５】
【化３３】
2010039449.tif 000025
【００９６】
５ｗ／ｗ％の水酸化ナトリウム水溶液１１００ｍＬにビスフェノールＺ（ＢＰＺ；本州化学工業株式会社製）９０ｇ（０．３４ｍｏｌ）と、Ｓ１を１０ｇと、ハイドロサルファイト０．１ｇとを加えて撹拌した。これにメチレンクロライド５００ｍＬを追加し、撹拌しつつ、１５℃に保ちながら、次いでホスゲン４０ｇを４０分で吹き込んだ。
【００９７】
ホスゲン吹き込み終了後、分子量調節剤としてｐ−ｔ−ブチルフェノール（大日本インキ化学工業株式会社製）１．４２ｇを加え激しく撹拌して、反応液を乳化させ、乳化後０．４ｍＬのトリエチルアミンを加え、２０〜２５℃にて約１時間撹拌し、重合させた。
【００９８】
重合終了後、反応液を水相と有機相に分離し、有機相をリン酸で中和し、先相（水相）の導電率が１０μＳ／ｃｍ以下になるまで水洗を繰り返した。得られた重合体溶液を、４５℃に保った温水に滴下し、溶媒を蒸発除去して白色粉末状沈殿物を得た。得られた沈殿物を濾過し、１０５℃、２４時間乾燥して、重合体粉末を得た。
【００９９】
得られた重合体を赤外線吸収スペクトルにより分析した結果、１７７０ｃｍ−１付近の位置にカルボニル基による吸収、１２４０ｃｍ−１付近の位置にエーテル結合による吸収が認められ、カーボネート結合を有するポリカーボネート樹脂であることが確認された。また、１１００〜１０２０ｃｍ−１付近のシロキサン由来の吸収も確認された。一方、３６５０〜３２００ｃｍ−１付近の水酸基由来の吸収はほとんど認められなかった。これらの赤外線吸収スペクトルの結果から、下記構造式（Ａ’）および（Ｂ’）の構成単位で表されるポリカーボネート樹脂（以下、「ＰＣ１」と略称；Ｍｗ≒１００００）と推測された。
【０１００】
【化３４】
2010039449.tif 000026
【０１０１】
【化３５】
2010039449.tif 000027
【０１０２】
（合成例２）
ＢＰＺを７０ｇ（０．２６ｍｏｌ）とＳ１を３０ｇ、及びホスゲン３０ｇを２５分で吹き込んだ以外は、合成例１と同様に合成を行った。構造分析の結果、ＰＣ１と同じ構成単位を有するポリカーボネート樹脂（以下、「ＰＣ２」と略称；Ｍｗ≒６２００）と推測された。
【０１０３】
（合成例３）
ホスゲンの吹き込み時間を４５分にした以外は、合成例１と同様に合成を行った。構造分析の結果、ＰＣ１と同じ構成単位を有するポリカーボネート樹脂（以下、「ＰＣ３」と略称；Ｍｗ≒１１０００）と推測された。
【０１０４】
（合成例４）
ホスゲン５５ｇを５５分間吹き込んだ以外は、合成例１と同様に合成を行った。構造分析の結果、ＰＣ１と同じ構成単位を有するポリカーボネート樹脂（以下、「ＰＣ４」と略称；Ｍｗ≒２１０００）と推測された。
【０１０５】
［実施例１］
直径２４ｍｍ、長さ２５７ｍｍのアルミニウムシリンダーを支持体とした。
【０１０６】
次に、下記の成分をメタノール４部／メトキシプロパノール１６部の混合溶剤に溶解して導電層用塗布液を調製した。
【０１０７】
ＳｎＯ２コート処理硫酸バリウム（導電性粒子）                      １０部
酸化チタン（抵抗調節用顔料）                                        ２部
フェノール樹脂（バインダー樹脂）                                    ６部
シリコーンオイル（レベリング剤）                            ０．００１部
【０１０８】
この導電層用塗布液を支持体上に浸漬塗布し、３０分間１４０℃で熱硬化させることによって、膜厚が１５μｍの導電層を形成した。
【０１０９】
次に、Ｎ−メトキシメチル化ナイロン３部と共重合ナイロン３部をメタノール６５部／ｎ−ブタノール３０部の混合溶剤に溶解させることによって、中間層用塗布液を調製した。
【０１１０】
この中間層用塗布液を導電層上に浸漬塗布し、１０分間１００℃で乾燥させることによって、膜厚が０．７μｍの中間層を形成した。
【０１１１】
次に、下記成分を、シクロヘキサノン２５０部にポリビニルブチラール樹脂（商品名：エスレックＢＸ−１．積水化学工業（株）製）５部を溶解させた液に加えた。
【０１１２】
結晶形のヒドロキシガリウムフタロシアニン（電荷発生物質）          １０部
（ＣｕＫα特性Ｘ線回折におけるブラッグ角２θ±０．２°の７．５°、９．９°、１６．３°、１８．６°、２５．１°および２８．３°に強いピークを有するもの）
【０１１３】
これを直径１ｍｍのガラスビーズを用いたサンドミル装置で２３±３℃雰囲気下１時間分散し、分散後、酢酸エチル２５０部を加えることによって、電荷発生層用塗布液を調製した。
【０１１４】
この電荷発生層用塗布液を中間層上に浸漬塗布し、１０分間１００℃で乾燥させることによって、膜厚が０．２６μｍの電荷発生層を形成した。
【０１１５】
次に、下記成分を、クロロベンゼンとジメトキシメタンの混合溶液（質量比６５：３５）５７部に溶解させることによって、電荷輸送層用塗布液を調製した。
【０１１６】
下記式（ＣＴＭ−１）で示される化合物                                ４部
【０１１７】
【化３６】
2010039449.tif 000028
【０１１８】
下記式（ＣＴＭ−２）で示される化合物                                ４部
【０１１９】
【化３７】
2010039449.tif 000029
【０１２０】
表１に示すポリカーボネート樹脂及びポリアリレート樹脂を各欄に記載の質量比で有する樹脂（バインダー樹脂として）                                      １０部
【０１２１】
この電荷輸送層用塗布液を電荷発生層上に浸漬塗布し、１時間１２０℃で乾燥させることによって、膜厚が１５μｍの電荷輸送層を形成した。
【０１２２】
次に、評価について説明する。
【０１２３】
作製した電子写真感光体の評価は以下に従って実施した。
【０１２４】
評価装置としては、ヒューレットパッカード製ＬＢＰ「レーザージェット３８００」（接触帯電方式、プロセススピード：１１７ｍｍ／秒）を、現像ローラーと電子写真感光体との周速差を１．６倍に改造して用いた。
【０１２５】
評価は、室温２５℃、湿度３０％の環境下で行った。
【０１２６】
電子写真感光体の表面電位（暗部電位と明部電位）の測定は、電子写真感光体の端部から１３０ｍｍの位置に電位測定用プローブが位置するように固定された冶具と現像器とを交換して、現像器位置で行った。
【０１２７】
Ａ４サイズの普通紙を用いて連続して１０００枚の画像出力を行い、１０００枚の画像出力後、電子写真感光体の表面のトナー融着を評価した。
【０１２８】
さらに、初期の明部電位（ＶＬ１）と２０００枚後の明部電位（ＶＬ２）との差分（ΔＶＬ）を電位特性として評価した。
【０１２９】
耐磨耗性はフィッシャー（株）製膜厚測定機＜フィッシャーＭＭＳ渦電流法プローブＥＡＷ３．３＞により、電子写真感光体の初期膜厚と３０００枚耐久後の膜厚差により評価した。結果を表２に示す。
【０１３０】
トナー融着のランク付けは以下のように行った。
○：電子写真感光体上に融着の発生は見られない
△：電子写真感光体上の一部に融着の発生が見られる
×：電子写真感光体上の全体に融着の発生が見られる
【０１３１】
［実施例２〜７］
電荷輸送層のバインダー樹脂を表１に示す通りにした以外は、実施例１と同様にして電子写真感光体を作製し、評価した。結果を表２に示す。
【０１３２】
【表１】
2010039449.tif 000030
【０１３３】
［比較例１］
電荷輸送層のポリアリレート樹脂を、下記一般式（３１）で示される繰り返し単位を有するポリアリレート樹脂（Ｍｗ≒１３２００）に変えた以外は、実施例１と同様に電子写真感光体を作成し、評価した。その結果を表２に示す。
【０１３４】
【化３８】
2010039449.tif 000031
【０１３５】
［比較例２］
電荷輸送層のポリカーボネート樹脂を、下記一般式（３２）で示される構造のポリカーボネート樹脂（Ｍｗ≒２１０００）に変えた以外は、実施例１と同様に電子写真感光体を作成し、評価した。その結果を表２に示す。
【０１３６】
【化３９】
2010039449.tif 000032
【０１３７】
［比較例３］
電荷輸送層のポリカーボネート樹脂を、下記一般式（３３）と下記一般式（３４）で示される繰り返し単位を有するポリカーボネート樹脂（質量比（３３）：（３４）＝９８：２；Ｍｗ≒２１０００）に変えた以外は、実施例１と同様に電子写真感光体を作成した。また、この作成した電子写真感光体を実施例１と同様に評価した。その結果を表２に示す。
【０１３８】
【化４０】
2010039449.tif 000033
【０１３９】
【化４１】
2010039449.tif 000034
【０１４０】
［比較例４］
実施例１において、電荷輸送層のポリカーボネート樹脂を、下記一般式（３５）と下記一般式（３６）で示される繰り返し単位を有するポリカーボネート樹脂（質量比（３５）：（３６）＝８６：１４；Ｍｗ≒３００００）に変えた。これ以外は、実施例１と同様に電子写真感光体を作成した。また、この作成した電子写真感光体を実施例１と同様に評価した。その結果を表２に示す。
【０１４１】
【化４２】
2010039449.tif 000035
【０１４２】
【化４３】
2010039449.tif 000036
【０１４３】
［比較例５］
電荷輸送層のポリカーボネート樹脂を、下記一般式（３７）、下記一般式（３８）及び下記一般式（３９）式で示される繰り返し単位を有するポリカーボネート樹脂に変えた以外は、実施例１と同様に電子写真感光体を作成し、評価した。その結果を表２に示す。なお、このポリカーボネート樹脂において、下記一般式（３７）、（３８）及び（３９）の質量比は、（３７）：（３８）：（３９）＝４９：４９：２であり、Ｍｗは、約３２４００であった。
【０１４４】
【化４４】
2010039449.tif 000037
【０１４５】
【化４５】
2010039449.tif 000038
【０１４６】
【化４６】
2010039449.tif 000039
【０１４７】
［比較例６］
電荷輸送層のバインダー樹脂を、一般式（２１）で示される構成単位を有するポリカーボネート樹脂（Ｍｗ≒１３４００）のみ１０部に変えた以外は、実施例１と同様に電子写真感光体を作成し、評価した。その結果を表２に示す。
【０１４８】
［比較例７］
電荷輸送層のバインダー樹脂を、ＰＣ１（Ｍｗ≒１００００）のみ１０部に変えた以外は、実施例１と同様に電子写真感光体を作成し、評価した。その結果を表２に示す。
【０１４９】
［比較例８］
電荷輸送層のポリカーボネート樹脂を、ＰＣ４（Ｍｗ≒２１０００）に変え、電荷輸送層用塗布液に用いた混合溶媒に代えて、クロロベンゼンのみを用いた以外は、実施例１と同様に電子写真感光体を作成し、評価した。その結果を表２に示す。
【０１５０】
一般式（２１）〜（２６）、及び（３１）で表されるポリアリレート樹脂の構成は、全てイソフタル酸とテレフタル酸を質量比１：１とした。また、実施例において一般式（２４）のＷは酸素原子とした。
【０１５１】
【表２】
2010039449.tif 000040
【産業上の利用可能性】
【０１５２】
本発明は上記の効果を有するものであり、その効果は、該電子写真感光体を有するプロセスカートリッジ及び電子写真装置においても当然に発揮されることが期待できる。
【図面の簡単な説明】
【０１５３】
【図１】本発明の電子写真感光体を有するプロセスカートリッジを備えた電子写真装置の概略構成の例を示す図である。
【図２】本発明の電子写真感光体を有するプロセスカートリッジの概略構成の例を示す図である。
【符号の説明】
【０１５４】
８        塗布ブレード
１０      感光ドラム
１１      帯電ローラー
１２      塗布ローラー
１３      クリーニングブレード
１５      現像器
１９      現像ローラー（弾性ローラー）
６０      現像手段
６１      トナー
６２      帯電手段（帯電ローラー）
６２ａ    バイアス印加手段
６３      電子写真感光体
６４      露光光
６５      現像ローラー
６６      電源
６７      転写手段
６８      電源
６９      加熱加圧手段
７０      クリーニング手段
７１      前露光
７２      トナー塗布ブレード
Ｐ        転写材
Ｔ        トナー
Ｖ        電源
【図１】
2010039449.tif 000050
【図２】
2010039449.tif 000051